【手続補正書】
【提出日】令和3年9月17日(2021.9.17)
【手続補正１】
【補正対象書類名】明細書
【補正対象項目名】全文
【補正方法】変更
【補正の内容】
【発明の詳細な説明】
【発明の名称】高い破壊靭性を有する透明でイオン交換可能なケイ酸塩ガラス
【関連出願の相互参照】
【０００１】
本願は、米国特許法第１１９条の下、２０１７年９月２１日出願の米国仮特許出願第６２／５６１、３９９号の優先権の利益を主張し、その内容は依拠され、全体として参照により本明細書に組み込まれる。
【技術分野】
【０００２】
本開示は、概して、新しいガラス系物品に関する。
【背景技術】
【０００３】
ガラスは、脆い材料であり、使用中に破壊されることがありうる。商業的に用いられるガラスの破壊靭性は、通常、０．８ＭＰａ・ｍ０．５に近いか、それより低い。
【発明の概要】
【発明が解決しようとする課題】
【０００４】
破損抵抗および／または落下性能を改良するために、高い破壊靭性を有する透明ガラスなどのガラスが、継続的に望まれている。
【課題を解決するための手段】
【０００５】
様々な実施形態において、本開示は、約２０モル％から約８０モル％の範囲のＳｉＯ２と、約２モル％から約６０モル％の範囲のＡｌ２Ｏ３と、ＭｇＯと、Ｌｉ２Ｏと、約３モル％以上の量のＬａ２Ｏ３とを含み、アルカリ金属酸化物（Ｒ２Ｏ）の合計は、約６モル％以上で、ＭｇＯとＡｌ２Ｏ３の合計は、約２８モル％以上で、Ｂ２Ｏ３を含まないガラス系物品を提供する。
【０００６】
ここまでの概要、および、以下の実施形態の詳細な記載は、添付の図面と共に読むことで更に理解されよう。例示のために、図面は、特定の実施形態を用いて記載されうる。しかしながら、本明細書に記載の構成物および方法は、図面において精密に論じ記載した実施形態に限定されるものではないと理解すべきである。
【図面の簡単な説明】
【０００７】
【図１Ａ】本明細書に開示の任意のガラス系物品を組み込んだ例示的な電子装置の平面図である。
【図１Ｂ】図１Ａの例示的な電子装置の斜視図である。
【発明を実施するための形態】
【０００８】
定義
「含む」、「含み」、「含有する」、「含有して」などの非限定的用語は、「含む」ことを意味する。これらの非限定的移行句を用いて、非限定的な要素、方法工程などを列挙し、それは、記載されていない他の要素または方法工程を排除するものではない。実施形態が、「含む」という用語を用いて記載された場合には、「からなる」、および／または、「から実質的になる」という用語を用いて記載される他の類似の実施形態も提供するものである。
【０００９】
「からなる」という移行句、および、その変形例は、本来伴う不純物以外は、いずれの記載のない要素、工程、成分も、排除するものである。
【００１０】
「から実質的になる」という移行句、または、「から実質的に構成される」、「から実質的になり」などの変形例は、具体的に記載した方法、構造または構成の基本的または新規特性を実質的に変化させないもの以外は、いずれの記載のない要素、工程、成分も、排除するものである。
【００１１】
更に、原文の英語で、本開示の要素または構成要素に先行する不定冠詞は、事象数、つまり、その要素または構成要素の発生数について、非限定的であることを意図する。したがって、それらの不定冠詞は、１つ、または、少なくとも１つ含むことを意味すると解釈されるべきであり、更に、要素または構成要素の単数形も、明らかに単数を意味しない限りは、複数のものを含むものである。
【００１２】
本明細書で用いるように、本開示に関する値を修飾する「約」という語句は、例えば、所定の検査および取扱いを通して、そのような検査および取扱いでの意図しない誤差を通して、本開示で用いる成分の製造、原料または純度の違いにより生じうる数量の違いを称するものである。「約」という語句で修飾されているかに関わらず、請求項は、記載した量に相当する量を含むものである。一実施形態において、「約」という語句は、報告した数値から１０％以内であることを意味する。
【００１３】
「開示」、または、「本開示」という用語は、本明細書で用いるように、非限定的な用語であり、いずれの単一の実施形態のことを称することを意図せず、本明細書に記載の全ての可能な実施形態を包含するものである。
【００１４】
本明細書で用いるように、「ガラス系物品」および複数の「ガラス系物品」という用語は、最も広義で用いられ、全体が、または、部分的にガラスで製造された任意の物体を含み、ガラスセラミックを含む。本明細書で用いるように、ガラスセラミックは、非晶相および１つ以上の結晶相を有する。
【００１５】
群を、一群の要素と、それらの組合せとのうち、少なくとも１つを含むものとして記載した場合には、その群は、それらの記載した要素を、個々に、または、互いに組み合わせて、任意の数で含むか、それらから実質的に構成されるか、または、構成されうるものと理解される。同様に、群を、一群の要素と、それらの組合せとのうち、少なくとも１つからなるものとして記載した場合には、その群は、任意の数のそれらの記載した要素から、個々に、または、互いに組み合わせて構成されうるものと理解される。別段の記載がない限りは、ある範囲の値を記載した場合には、その範囲の上限値および下限値を含み、それらの間の部分範囲も含む。別段の記載がない限りは、本明細書に記載の組成物、および、組成物の成分を含む関係は、全て、金属酸化物を基にモルパーセント（モル％）で表すものとする。
【００１６】
ガラス組成物
様々な実施形態において、本開示は、Ｌａ２Ｏ３を含むガラス系物品を提供する。いくつかの実施形態において、ガラス系物品は、ＳｉＯ２、Ａｌ２Ｏ３、Ｌａ２Ｏ３、ＭｇＯ、Ｌｉ２Ｏを含み、Ｂ２Ｏ３を含まない。いくつかの実施形態において、ガラス系物品は、ＳｉＯ２、Ａｌ２Ｏ３、Ｌａ２Ｏ３、ＭｇＯ、Ｌｉ２Ｏからなる、または、実質的になる。
【００１７】
本明細書に記載のガラス系物品は、様々な量のシリカ、すなわち、ＳｉＯ２を含みうる。理論に縛られることを望まないが、ＳｉＯ２は、ガラスのネットワーク骨格を形成する主要なガラス形成酸化物であると考えられる。純粋なＳｉＯ２は、融点が非常に高いので、殆どの製造処理に適合しない。純粋なＳｉＯ２または高ＳｉＯ２ガラスの溶融領域での粘性は高過ぎるので、清澄気泡などの欠陥を生じ、耐火材の浸食および白金の劣化が著しく、連続処理で長期間の製造を行えなくしうる。更に、シリカ濃度が上昇するにつれて、連続処理での望ましくない失透相であるＳｉＯ２の結晶多形であるクリストバライトの安定性が高まることで、液相温度が上昇しうる。しかしながら、化学的耐久性、および、製造で用いられる耐火材料との適合性を確実にするには、最小レベルのＳｉＯ２は必要である。当業者は、本開示の観点から、ＳｉＯ２の量を調節しうるものである。
【００１８】
本開示のガラス系物品において、ＳｉＯ２の濃度は、約２０モル％から約８０モル％の範囲（例えば、約２５モル％、約３０モル％、約３５モル％、約４０モル％、約４５モル％、約５０モル％、約５５モル％、約６０モル％、約６５モル％、約７０モル％、約７５モル％、約８０モル％、または、これらの特定の値の間の任意の範囲）でありうる。例えば、いくつかの実施形態において、ＳｉＯ２の濃度は、約２０モル％から約７５モル％、約２０モル％から約７０モル％、約２０モル％から約６５モル％、約２０モル％から約６０モル％、約２５モル％から約８０モル％、約２５モル％から約７５モル％、約２５モル％から約７０モル％、約２５モル％から約６５モル％、約２５モル％から約６０モル％、約３０モル％から約８０モル％、約３０モル％から約７５モル％、約３０モル％から約７０モル％、約３０モル％から約６５モル％、約３０モル％から約６０モル％、約３５モル％から約８０モル％、約３５モル％から約７５モル％、約３５モル％から約７０モル％、約３５モル％から約６５モル％、約３５モル％から約６０モル％、約４０モル％から約８０モル％、約４０モル％から約７５モル％、約４０モル％から約７０モル％、約４０モル％から約６５モル％、約４０モル％から約６０モル％、約４５モル％から約８０モル％、約４５モル％から約７５モル％、約４５モル％から約７０モル％、約４５モル％から約６５モル％、約４５モル％から約６０モル％、約５０モル％から約８０モル％、約５０モル％から約７５モル％、約５０モル％から約７０モル％、約５０モル％から約６５モル％、約５０モル％から約６０モル％、約６０モル％から約８０モル％、約７０モル％から約８０モル％、若しくは、それらの間の全ての範囲および部分範囲である。
【００１９】
本明細書に記載のガラス系物品は、典型的には、酸化アルミニウム、すなわち、Ａｌ２Ｏ３を含みうる。理論に縛られることを望まないが、Ａｌ２Ｏ３も、ガラス形成体として機能しうると考えられる。ＳｉＯ２と同様に、Ａｌ２Ｏ３も、四面体配位によりガラスの剛性に寄与しうる。同様に、他のガラス改質酸化物に対するＡｌ２Ｏ３の含有量が増加すると、概して、密度の低下、熱膨張率の低下、および、耐久性の改良につながる。しかしながら、Ａｌ２Ｏ３の濃度を、高くし過ぎることはできない。例えば、Ａｌ２Ｏ３の濃度が高過ぎると、ジルコン耐火材料の溶融を促進して、溶融線ジルコニア欠陥につながり、更に、軟化点が、３Ｄガラス形成を行うには望ましくない温度まで高くなりうる。したがって、Ａｌ２Ｏ３の量を調節して、これらの様々な物性をバランスさせる。
【００２０】
本開示のガラス系物品において、Ａｌ２Ｏ３の濃度は、約２モル％から約６０モル％の範囲（例えば、約１モル％、約２モル％、約３モル％、約４モル％、約５モル％、約６モル％、約７モル％、約８モル％、約９モル％、約１０モル％、約１１モル％、約１２モル％、約１３モル％、約１４モル％、約１５モル％、約２０モル％、約２５モル％、約３０モル％、約３５モル％、約４０モル％、約４５モル％、約５０モル％、約６０モル％、または、これらの特定の値の間の任意の範囲）でありうる。例えば、いくつかの実施形態において、Ａｌ２Ｏ３の濃度は、約２モル％から約５５モル％、約２モル％から約５０モル％、約２モル％から約４５モル％、約２モル％から約４０モル％、約２モル％から約３５モル％、約２モル％から約３０モル％、約２モル％から約２５モル％、約２モル％から約２０モル％、約２モル％から約１５モル％、約２モル％から約１０モル％、約４モル％から約６０モル％、約４モル％から約５５モル％、約４モル％から約５０モル％、約４モル％から約４５モル％、約４モル％から約４０モル％、約４モル％から約３５モル％、約４モル％から約３０モル％、約４モル％から約２５モル％、約４モル％から約２０モル％、約４モル％から約１５モル％、約４モル％から約１０モル％、約８モル％から約６０モル％、約８モル％から約５５モル％、約８モル％から約５０モル％、約８モル％から約４５モル％、約８モル％から約４０モル％、約８モル％から約３５モル％、約８モル％から約３０モル％、約８モル％から約２５モル％、約８モル％から約２０モル％、約８モル％から約１５モル％、約１０モル％から約６０モル％、約１０モル％から約５５モル％、約１０モル％から約５０モル％、約１０モル％から約４５モル％、約１０モル％から約４０モル％、約１０モル％から約３５モル％、約１０モル％から約３０モル％、約１０モル％から約２５モル％、約１０モル％から約２０モル％、約１０モル％から約１５モル％、約１５モル％から約６０モル％、約１５モル％から約５５モル％、約１５モル％から約５０モル％、約１５モル％から約４５モル％、約１５モル％から約４０モル％、約１５モル％から約３５モル％、約１５モル％から約３０モル％、約１５モル％から約２５モル％、約１５モル％から約２０モル％、約２０モル％から約６０モル％、約２０モル％から約５５モル％、約２０モル％から約５０モル％、約２０モル％から約４５モル％、約２０モル％から約４０モル％、約２０モル％から約３５モル％、約２０モル％から約３０モル％、約２０モル％から約２５モル％、若しくは、それらの間の全ての範囲および部分範囲でありうる。
【００２１】
いくつかの実施形態において、本明細書に記載のガラス系物品は、ランタン酸化物、すなわち、Ｌａ２Ｏ３を含む。理論に縛られることを望まないが、Ｌａ２Ｏ３は、結合強度を高め、角度拘束を低下させるのに重要だと考えられる。しかしながら、Ｌａ２Ｏ３の濃度が高過ぎると、融点を上昇させ、殆どの製造処理に組成物が適合しないようになり、結晶化を促進させうる。本開示のガラス系物品において、Ｌａ２Ｏ３の濃度は、約３モル％以上、約４モル％以上、約５モル％以上、約６モル％以上、約７モル％以上、約８モル％以上、約９モル％以上、約１０モル％以上、約１１モル％以上、約１２モル％以上、約１３モル％以上、約１４モル％以上、約１５モル％以上、約１６モル％以上、約１７モル％以上、約１８モル％以上、または、これらの特定の値の間の任意の範囲でありうる。いくつかの実施形態において、Ｌａ２Ｏ３の濃度は、約３モル％から約１８モル％、約３モル％から約１５モル％、約３モル％から約１０モル％、約５モル％から約１８モル％、約５モル％から約１５モル％、約５モル％から約１０モル％、約１０モル％から約１８モル％、約１０モル％から約１５モル％、若しくは、それらの間の任意の範囲および部分範囲である。
【００２２】
いくつかの実施形態において、本明細書に記載のガラス系物品は、マグネシウム酸化物、すなわち、ＭｇＯを含む。理論に縛られることを望まないが、ＭｇＯは、高い磁界強度を有し、ガラス系物品のヤング率を上昇させると考えられる。しかしながら、ＭｇＯの濃度が高過ぎると、結晶化を促進しうる。本開示のガラス系物品において、ＭｇＯの濃度は、約１モル％から約４２モル％の範囲（例えば、約１モル％、約２モル％、約３モル％、約４モル％、約５モル％、約６モル％、約７モル％、約８モル％、約９モル％、約１０モル％、約１５モル％、約２０モル％、約２５モル％、約３０モル％、約３２モル％、約３５モル％、約３７モル％、約４０モル％、約４２モル％、または、これらの特定の値の間の任意の範囲）である。いくつかの実施形態において、ＭｇＯの濃度は、約１モル％から約４２モル％、約１モル％から約４０モル％、約１モル％から約３７モル％、約１モル％から約３５モル％、約１モル％から約３２モル％、約１モル％から約３０モル％、約１モル％から約２５モル％、約１モル％から約２０モル％、約１モル％から約１５モル％、約１モル％から約１０モル％、約２モル％から約４２モル％、約２モル％から約４０モル％、約２モル％から約３７モル％、約２モル％から約３５モル％、約２モル％から約３２モル％、約２モル％から約３０モル％、約２モル％から約２５モル％、約２モル％から約２０モル％、約２モル％から約１５モル％、約２モル％から約１０モル％、約３モル％から約４２モル％、約３モル％から約４０モル％、約３モル％から約３７モル％、約３モル％から約３５モル％、約３モル％から約３２モル％、約３モル％から約３０モル％、約３モル％から約２５モル％、約３モル％から約２０モル％、約３モル％から約１５モル％、約３モル％から約１０モル％、約５モル％から約４２モル％、約５モル％から約４０モル％、約５モル％から約３７モル％、約５モル％から約３５モル％、約５モル％から約３２モル％、約５モル％から約３０モル％、約５モル％から約２５モル％、約５モル％から約２０モル％、約５モル％から約１５モル％、約５モル％から約１０モル％、約１０モル％から約４２モル％、約１０モル％から約４０モル％、約１０モル％から約３７モル％、約１０モル％から約３５モル％、約１０モル％から約３２モル％、約１０モル％から約３０モル％、約１０モル％から約２５モル％、約１０モル％から約２０モル％、約１０モル％から約１５モル％の範囲、若しくは、それらの間の任意の範囲および部分範囲である。
【００２３】
いくつかの実施形態において、本明細書に記載のガラス系物品は、１つ以上のアルカリ金属酸化物、すなわち、Ｒ２Ｏを含み、但し、Ｒは、リチウム、ナトリウム、カリウム、ルビジウム、または、セシウムなどのアルカリ金属である。いくつかの実施形態において、ガラス系物品は、Ｌｉ２Ｏ、Ｎａ２Ｏ、Ｋ２Ｏ、Ｒｂ２Ｏ、または、ＣＳ２Ｏの１つ以上、Ｌｉ２Ｏ、Ｎａ２Ｏ、Ｋ２Ｏ、Ｒｂ２Ｏ、または、ＣＳ２Ｏの２つ以上、Ｌｉ２Ｏ、Ｎａ２Ｏ、Ｋ２Ｏ、Ｒｂ２Ｏ、または、ＣＳ２Ｏの３つ以上、若しくは、Ｌｉ２Ｏ、Ｎａ２Ｏ、Ｋ２Ｏ、Ｒｂ２Ｏ、または、ＣＳ２Ｏの４つ以上を含む。したがって、いくつかの実施形態において、ガラス系物品は、Ｌｉ２Ｏのみ、Ｎａ２Ｏのみ、または、Ｋ２Ｏのみを含みうる。他の実施形態において、ガラス系物品は、Ｌｉ２ＯおよびＮａ２Ｏのみ、Ｌｉ２ＯおよびＫ２Ｏのみ、若しくは、Ｋ２ＯおよびＮａ２Ｏのみを含みうる。アルカリ金属酸化物は、ガラス系物品のイオン交換を可能にして、ガラス系物品を化学強化する。リチウムまたはナトリウムなど、イオン半径の小さいアルカリ金属を含むアルカリ金属酸化物も、高い磁界強度を有し、ガラス系物品のヤング率を上昇させる。しかしながら、アルカリ金属酸化物の濃度が高過ぎると、結晶化傾向を高めうる。本開示のガラス系物品において、アルカリ金属酸化物の合計濃度は、約５モル％以上、約６モル％以上、約７モル％以上、約８モル％以上、約９モル％以上、約１０モル％以上、約１１モル％以上、約１２モル％以上、約１３モル％以上、約１４モル％以上、約１５モル％以上、約１６モル％以上、約１７モル％以上、約１８モル％以上、約１９モル％以上、約２０モル％以上、または、これらの特定の値の間の任意の範囲でありうる。いくつかの実施形態において、アルカリ金属酸化物の合計の濃度は、約６モル％から約２０モル％、約６モル％から約１８モル％、約６モル％から約１５モル％、約６モル％から約１２モル％、約６モル％から約１０モル％、約８モル％から約２０モル％、約８モル％から約１８モル％、約８モル％から約１５モル％、約８モル％から約１２モル％、約８モル％から約１０モル％、約１０モル％から約２０モル％、約１０モル％から約１８モル％、約１０モル％から約１５モル％、約１０モル％から約１２モル％、若しくは、それらの間の任意の範囲および部分範囲でありうる。
【００２４】
いくつかの実施形態において、個々のアルカリ金属酸化物は、約４モル％から約１８モル％、約４モル％から約１５モル％、約４モル％から約１２モル％、約４モル％から約１０モル％、約５モル％から約１８モル％、約５モル％から約１５モル％、約５モル％から約１２モル％、約５モル％から約１０モル％、６モル％から約２０モル％、約６モル％から約１８モル％、約６モル％から約１５モル％、約６モル％から約１２モル％、約６モル％から約１０モル％、約８モル％から約２０モル％、約８モル％から約１８モル％、約８モル％から約１５モル％、約８モル％から約１２モル％、約８モル％から約１０モル％、約１０モル％から約２０モル％、約１０モル％から約１８モル％、約１０モル％から約１５モル％、約１０モル％から約１２モル％、若しくは、それらの間の任意の範囲および部分範囲の濃度を有しうる。
【００２５】
いくつかの実施形態において、ＭｇＯおよびＡｌ２Ｏ３の濃度の合計は、約２８モル％より高いか、約２９モル％より高いか、約３０モル％より高いか、約３１モル％より高いか、約３２モル％より高いか、約３３モル％より高いか、約３４モル％より高いか、約３５モル％より高いか、約３６モル％より高いか、約３７モル％より高いか、約３８モル％より高いか、約３９モル％より高いか、約４０モル％より高いか、約４１モル％より高いか、約４２モル％より高いか、または、約４３モル％より高いかでありうる。いくつかの実施形態において、ＭｇＯおよびＡｌ２Ｏ３の濃度の合計は、約２８モル％より高く約４３モル％までか、約２８モル％より高く約４１モル％までか、約２８モル％より高く約３７モル％までか、約２８モル％より高く約３５モル％までか、約２８モル％より高く約３３モル％までか、約２８モル％より高く約３０モル％までか、約３０モル％より高く約４３モル％までか、約３０モル％から約４１モル％、約３０モル％から約３７モル％、約３０モル％から約３５モル％、約３０モル％から約３３モル％、約３３モル％より高く約４３モル％、約３３モル％から約４１モル％、約３３モル％から約３７モル％、約３３モル％から約３５モル％、約３５モル％より高く約４３モル％までか、約３５モル％から約４１モル％、約３５モル％から約３７モル％、若しくは、それらの間の任意の範囲および部分範囲でありうる。
【００２６】
いくつかの実施形態において、ガラス系物品は、Ｂ２Ｏ３、Ａｓ２Ｏ３、Ｓｂ２Ｏ３の１つ以上を含まない。本明細書で用いるように、「含まない」という用語は、その成分が、バッチ材料の成分として加えられていないことを意味し、その成分が、最終ガラス系物品に、例えば、０．１モル％未満など非常に少量、不純物として存在してもよい。
【００２７】
ガラス系物品の物性  
いくつかの実施形態において、本明細書に記載のガラス系物品は、以下の物性の１つ以上を有しうる。例えば、様々な実施形態において、ガラス系物品は、高い破壊靭性を示す。いくつかの実施形態において、ガラス系物品は、高いヤング率を示し、高い硬度につながりうる。いくつかの実施形態において、ガラス系物品は、低い応力光学係数（ＳＯＣ）を示す。本明細書に記載の任意の実施形態において、ガラス系物品は、可視光領域において略透明でありうる。
【００２８】
剪断力と裂開力が競合して、材料の延性／脆性の振舞いを支配する。亀裂先端において、剪断に要するエネルギーまたは応力が、裂開に要するエネルギーまたは応力より低い場合、亀裂先端は剪断により鈍化し、材料は、延性、または、高い破壊靭性を示すものとなる。原子レベルでは、ガラスの脆性／延性の振舞いは、ガラスネットワークにおける結合強度と角度拘束の競合によって支配されうる。結合強度の相対的な上昇、または、角度拘束の相対的な低下により、裂開を防ぐか、剪断変形を促進することによって、延性を高めうる。
【００２９】
理論に縛られることを望まないが、本明細書に記載のガラス系物品は、酸素に強結合すると共に角度拘束を低下させるランタンが存在することで、高い破壊靭性を実現しうると考えられる。
【００３０】
様々な実施形態において、本開示は、高い破壊靭性を特徴とするガラス系物品を提供する。例えば、本明細書に記載の任意の実施形態において、ガラス系物品は、少なくとも０．８ＭＰａ。・ｍ０．５（例えば、少なくとも０．８５ＭＰａ・ｍ０．５、少なくとも０．９ＭＰａ・ｍ０．５、少なくとも０．９５ＭＰａ・ｍ０．５、少なくとも１ＭＰａ・ｍ０．５）の破壊靭性値を有しうる。いくつかの実施形態において、ガラス系物品は、約０．８ＭＰａ・ｍ０．５、約０．８５ＭＰａ・ｍ０．５、約０．９ＭＰａ・ｍ０．５、約０．９５ＭＰａ・ｍ０．５、約１ＭＰａ・ｍ０．５、約１．１ＭＰａ・ｍ０．５、約１．２ＭＰａ・ｍ０．５、約１．３ＭＰａ・ｍ０．５、または、これらの特定の値の間の任意の範囲および部分範囲の破壊靭性値を有しうる。例えば、いくつかの実施形態において、ガラス系物品は、約０．８ＭＰａ・ｍ０．５から約１．３ＭＰａ・ｍ０．５、約０．８ＭＰａ・ｍ０．５から約１ＭＰａ・ｍ０．５、約０．８５ＭＰａ・ｍ０．５から約１．３ＭＰａ・ｍ０．５、約０．８５ＭＰａ・ｍ０．５から約１ＭＰａ・ｍ０．５、約０．９ＭＰａ・ｍ０．５から約１．３ＭＰａ・ｍ０．５、約０．９ＭＰａ・ｍ０．５から約１ＭＰａ・ｍ０．５、約０．９５ＭＰａ・ｍ０．５から約１．３ＭＰａ・ｍ０．５、約０．９５ＭＰａ・ｍ０．５から約１ＭＰａ・ｍ０．５、若しくは、それらの間の任意の範囲および部分範囲である破壊靭性値を有しうる。本開示に記載の破壊靭性値（Ｋ１Ｃ）は、シェブロンノッチ付きショートバー（ＣＮＳＢ）法によって測定した値のことを称し、その方法は、Ｒｅｄｄｙ、Ｋ．Ｐ．Ｒ．らによる「Ｆｒａｃｔｕｒｅ  Ｔｏｕｇｈｎｅｓｓ  Ｍｅａｓｕｒｅｍｅｎｔ  ｏｆ  Ｇｌａｓｓ  ａｎｄ  Ｃｅｒａｍｉｃ  Ｍａｔｅｒｉａｌｓ  Ｕｓｉｎｇ  Ｃｈｅｖｒｏｎ−Ｎｏｔｃｈｅｄ  Ｓｐｅｃｉｍｅｎｓ」、Ｊ．Ａｍ．Ｃｅｒａｍ．Ｓｏｃ．、７１［６］、Ｃ−３１０−Ｃ−３１３（１９８８）に開示されたものであり、但し、Ｙ＊ｍは、Ｂｕｂｓｅｙ、Ｒ．Ｔ．らによる「Ｃｌｏｓｅｄ−Ｆｏｒｍ  Ｅｘｐｒｅｓｓｉｏｎｓ  ｆｏｒ  Ｃｒａｃｋ−Ｍｏｕｔｈ  Ｄｉｓｐｌａｃｅｍｅｎｔ  ａｎｄ  Ｓｔｒｅｓｓ  Ｉｎｔｅｎｓｉｔｙ  Ｆａｃｔｏｒｓ  ｆｏｒ  Ｃｈｅｖｒｏｎ−Ｎｏｔｃｈｅｄ  Ｓｈｏｒｔ  Ｂａｒ  ａｎｄ  Ｓｈｏｒｔ  Ｒｏｄ  Ｓｐｅｃｉｍｅｎｓ  Ｂａｓｅｄ  ｏｎ  Ｅｘｐｅｒｉｍｅｎｔａｌ  Ｃｏｍｐｌｉａｎｃｅ  Ｍｅａｓｕｒｅｍｅｎｔｓ」、ＮＡＳＡ  Ｔｅｃｈｎｉｃａｌ  Ｍｅｍｏｒａｎｄｕｍ  ８３７９６、１〜３０頁（１９９２年１０月）の式５を用いて計算する。
【００３１】
様々な実施形態において、本開示は、高いヤング率値を特徴とするガラス系物品も提供する。当業者なら分かるように、ヤング率は、ガラス系物品の硬度を反映しうる。本明細書に記載の任意の実施形態において、ガラス系物品は、少なくとも９０ＧＰａ（例えば、少なくとも９５ＧＰａ、少なくとも１００ＧＰａ、少なくとも１０５ＧＰａ、少なくとも１１０ＧＰａ、少なくとも１２０ＧＰａ、少なくとも１３０ＧＰａ、または、少なくとも１４０ＧＰａ）のヤング率を有しうる。例えば、ガラス系物品は、約９０ＧＰａ、約９５ＧＰａ、約１００ＧＰａ、約１０５ＧＰａ、約１１０ＧＰａ、約１２０ＧＰａ、約１３０ＧＰａ、約１４０ＧＰａ、若しくは、これらの特定の値の間の任意の範囲および部分範囲であるヤング率を有しうる。いくつかの実施形態において、ガラス系物品は、約９０ＧＰａから約１４０ＧＰａ、約９０ＧＰａから約１３５ＧＰａ、約９０ＧＰａから約１３０ＧＰａ、約９０ＧＰａから約１２５ＧＰａ、約９０ＧＰａから約１２０ＧＰａ、約９０ＧＰａから約１１５ＧＰａ、約９０ＧＰａから約１１０ＧＰａ、約９５ＧＰａから約１４０ＧＰａ、約９５ＧＰａから約１３５ＧＰａ、約９５ＧＰａから約１３０ＧＰａ、約９５ＧＰａから約１２５ＧＰａ、約９５ＧＰａから約１２０ＧＰａ、約９５ＧＰａから約１１５ＧＰａ、約９５ＧＰａから約１１０ＧＰａ、約１００ＧＰａから約１４０ＧＰａ、約１００ＧＰａから約１３５ＧＰａ、約１００ＧＰａから約１３０ＧＰａ、約１００ＧＰａから約１２５ＧＰａ、約１００ＧＰａから約１２０ＧＰａ、約１００ＧＰａから約１１５ＧＰａ、約１００ＧＰａから約１１０ＧＰａ、約１０５ＧＰａから約１４０ＧＰａ、約１０５ＧＰａから約１３５ＧＰａ、約１０５ＧＰａから約１３０ＧＰａ、約１０５ＧＰａから約１２５ＧＰａ、約１０５ＧＰａから約１２０ＧＰａ、約１０５ＧＰａから約１１５ＧＰａ、約１０５ＧＰａから約１１０ＧＰａ、約１１０ＧＰａから約１４０ＧＰａ、約１１０ＧＰａから約１３５ＧＰａ、約１１０ＧＰａから約１３０ＧＰａ、約１１０ＧＰａから約１２５ＧＰａ、約１１０ＧＰａから約１２０ＧＰａ、約１１０ＧＰａから約１１５ＧＰａ、若しくは、それらの間の任意の範囲および部分範囲であるヤング率を有する。本開示に記載のヤング率の値は、一般的な共鳴超音波スペクトロスコピーによって測定した（ＧＰａに換算した）値のことを称し、それは、「Ｓｔａｎｄａｒｄ  Ｇｕｉｄｅ  ｆｏｒ  Ｒｅｓｏｎａｎｔ  Ｕｌｔｒａｓｏｕｎｄ  Ｓｐｅｃｔｒｏｓｃｏｐｙ  ｆｏｒ  Ｄｅｆｅｃｔ  Ｄｅｔｅｃｔｉｏｎ  ｉｎ  Ｂｏｔｈ  Ｍｅｔａｌｌｉｃ  ａｎｄ  Ｎｏｎ−Ｍｅｔａｌｌｉｃ  Ｐａｒｔｓ」という名称のＡＳＴＭ  Ｅ２００１−１３に示されている。
【００３２】
様々な実施形態において、本開示は、低い応力光学係数（ＳＯＣ）を特徴とするガラス系物品も提供する。当業者なら分かるように、ＳＯＣは、ガラスの複屈折に関係する。本明細書に記載の任意の実施形態において、ガラス系物品は、３ブリュースター以下（例えば、２ブリュースター以下、１．５ブリュースター以下、または、１ブリュースター以下）のＳＯＣを有しうる。いくつかの実施形態において、ガラス系物品は、約１．３ブリュースター、約１．５ブリュースター、約１．７ブリュースター、約１．９ブリュースター、約２ブリュースター、または、これらの特定の値の間の任意の範囲のＳＯＣを有する。いくつかの実施形態において、ガラス系物品は、約１．３ブリュースターから約２ブリュースターのＳＯＣを有する。ＳＯＣの値は、「Ｓｔａｎｄａｒｄ  Ｔｅｓｔ  Ｍｅｔｈｏｄ  ｆｏｒ  Ｍｅａｓｕｒｅｍｅｎｔ  ｏｆ  Ｇｌａｓｓ  Ｓｔｒｅｓｓ−Ｏｐｔｉｃａｌ  Ｃｏｅｆｆｉｃｉｅｎｔ」という名称のＡＳＴＭ規格Ｃ７７０−１６の手順Ｃ（Ｇｌａｓｓ  Ｄｉｓｃ  Ｍｅｔｈｏｄ）に示されたように測定しうる。
【００３３】
本明細書に記載のガラス系物品は、破壊靭性、ヤング率、および、応力光学係数のうち１つより多くの物性によって特徴付けられうる。例えば、いくつかの実施形態において、本明細書に記載のガラス系物品は、（ｉ）少なくとも０．８ＭＰａ・ｍ０．５の破壊靭性、（ｉｉ）少なくとも９０ＧＰａのヤング率の値、および／または、（ｉｉｉ）３ブリュースター以下の応力光学係数（ＳＯＣ）によって特徴付けられうる。本明細書に記載の任意の実施形態において、ガラス系物品は、略透明である。
【００３４】
装置
本明細書に記載のガラス系物品は、例えば、高い破壊靭性が望ましい様々な利用例を有しうる。当業者であれば、本明細書に記載のガラス系物品は、具体的な利用例に応じた様々な形状、厚さなどでありうることが分かるだろう。
【００３５】
例えば、本明細書に開示のガラス系物品を、表示部を有する物品（または、表示用物品）（例えば、携帯電話、タブレット、コンピュータ、ラップトップ、ナビシステムなどを含む消費者向け電子機器）、建築用物品、輸送用物品（例えば、自動車、電車、航空機、船舶など）、家庭用物品、若しくは、ある程度の透明性、引掻き抵抗、摩耗抵抗、または、それらの組合せを必要とする任意の物品など、他の物品に組み込みうる。本明細書に開示の任意のガラス系物品を組み込んだ例示的な物品を図１Ａ、１Ｂに示している。具体的には、図１Ａ、１Ｂは、消費者向け電子装置１００を示し、それは、前面１０４、背面１０６、側面１０８を有する筐体１０２と、少なくとも部分的に、または、全体的に筐体内に位置し、少なくとも制御部、メモリ、および、表示部１１０を含む電気要素であって、表示部は筐体の前面にか、または、前面に隣接して位置するものである電気要素（不図示）と、筐体の前面に、または、その上方に、表示部の上方となるように位置するカバー基材１１２とを含む。いくつかの実施形態において、筐体１０２の一部、または、カバー基材１１２の少なくとも１つは、本明細書に開示の任意のガラス系物品を含みうる。
【実施例】
【００３６】
以下の実施例は、本開示の利点および特徴を更に示すものであり、本開示を、それに限定することを全く意図しない。
【００３７】
個々の構成成分の合計が総数、または、非常に約１００に近いので、実際上、報告した値をモル％で示されたものと見なしうる。実際のバッチ成分は、任意の材料である酸化物または他の化合物を含みうるもので、他のバッチ成分と共に溶融した場合に、適切な割合の望ましい酸化物に変化する。
【００３８】
表Ｉに列挙した組成を有するガラスを用意し、表Ｉに挙げた様々な物性を測定した。組成物を、酸化物を基にモル％で報告した。
【００３９】
【表１−１】
2020534238.tif 000001
【００４０】
【表１−２】
2020534238.tif 000002
【００４１】
【表１−３】
2020534238.tif 000003
【００４２】
【表１−４】
2020534238.tif 000004
【００４３】
【表１−５】
2020534238.tif 000005
【００４４】
【表１−６】
2020534238.tif 000006
表Ｉに挙げた例１〜３５について、個々の各酸化物を含む原料を混合溶融して、各々、組成物を得た。組成物および物理的特性を、以下に記載するような標準的物理／化学的方法を用いて取得した。
【００４５】
表Ｉに示したガラスの物性は、ガラス技術分野で従来から使われている技術により特定した。したがって、０〜３００℃の温度範囲に亘る線熱膨張係数（ＣＴＥ）を、ｐｐｍ／Ｋで表し、ファイバ伸張法、ＡＳＴＭ規格Ｅ２２８−１１で特定した。密度は、ＡＳＴＭ  Ｃ６９３−９３（２０１３）の浮力法で特定した。ＧＰａで表したヤング率の値、ＧＰａで表した剪断弾性率、および、ポアソン比は、ＡＳＴＭ  Ｅ２００１−１３に示された一般的な共鳴超音波スペクトロスコピー技術を用いて特定した。アニール点および歪点は、ＡＳＴＭ  Ｃ５９８−９３（２０１３）のビーム曲げ粘性法を用いて特定した。軟化点は、ＡＳＴＭ  Ｃ３３８−９３（２０１３）の平行プレート粘性法を用いて特定した。応力光学係数（ＳＯＣ）の値は、ＡＳＴＭ規格Ｃ７７０−１６の手順Ｃ（Ｇｌａｓｓ  Ｄｉｓｃ  Ｍｅｔｈｏｄ）により測定しうる。破壊靭性（Ｋ１Ｃ［ＭＰａ・ｍ０．５］）は、上記方法を用いて特定した。
【００４６】
態様（１）において、ガラス系物品は、
約２０モル％から約８０モル％の範囲のＳｉＯ２と、
約２モル％から約６０モル％の範囲のＡｌ２Ｏ３と、
ＭｇＯと、
Ｌｉ２Ｏと、
約３モル％以上の量のＬａ２Ｏ３と
を含み、
アルカリ金属酸化物（Ｒ２Ｏ）の合計は、約６モル％以上であり、
ＭｇＯおよびＡｌ２Ｏ３の合計は、約２８モル％以上であり、
Ｂ２Ｏ３を含まない。
【００４７】
態様（１）に記載のガラス系物品の態様（２）において、（ｉ）破壊靭性は、少なくとも０．８ＭＰａ・ｍ０．５であるか、（ｉｉ）ヤング率の値は、少なくとも９０ＧＰａであるか、および／または、（ｉｉｉ）応力光学係数（ＳＯＣ）は、３ブリュースター以下である。
【００４８】
態様（１）または（２）に記載のガラス系物品の態様（３）において、Ｌａ２Ｏ３は、約３モル％から約１８モル％の範囲である。
【００４９】
態様（１）から（３）のいずれか１つの態様に記載のガラス系物品の態様（４）において、Ｌａ２Ｏ３は、約５モル％から約１５モル％の範囲である。
【００５０】
態様（１）から（４）のいずれか１つの態様に記載のガラス系物品の態様（５）において、ＭｇＯは、約１モル％から約４２モル％の範囲である。
【００５１】
態様（１）から（５）のいずれか１つの態様に記載のガラス系物品の態様（６）において、ＭｇＯは、約２モル％から約３７モル％の範囲である。
【００５２】
態様（１）から（６）のいずれか１つの態様に記載のガラス系物品の態様（７）において、ＭｇＯは、約３モル％から約３２モル％の範囲である。
【００５３】
態様（１）から（７）のいずれか１つの態様に記載のガラス系物品の態様（８）において、Ｒ２Ｏの合計は、約６モル％から約１５モル％の範囲である。
【００５４】
態様（１）から（８）のいずれか１つの態様に記載のガラス系物品の態様（９）において、
約１モル％から約４２モル％の範囲のＭｇＯと、
約３モル％から約１８モル％の範囲のＬａ２Ｏ３と
を含み、
Ｒ２Ｏの合計は、約６モル％から約１５モル％の範囲である。
【００５５】
態様（１）から（９）のいずれか１つの態様に記載のガラス系物品の態様（１０）において、
約２５モル％から約７０モル％の範囲のＳｉＯ２と、
約４モル％から約５０モル％の範囲のＡｌ２Ｏ３と
を含む。
【００５６】
態様（１０）の態様に記載のガラス系物品の態様（１１）において、
約３０モル％から約６０モル％の範囲のＳｉＯ２と、
約８モル％から約４０モル％の範囲のＡｌ２Ｏ３と
を含む。
【００５７】
態様（１）から（１１）のいずれか１つの態様に記載のガラス系物品の態様（１２）において、
約２５モル％から約７０モル％の範囲のＳｉＯ２と、
約４モル％から約５０モル％の範囲のＡｌ２Ｏ３と、
約２モル％から約３７モル％の範囲のＭｇＯと、
約３モル％から約１８モル％の範囲のＬａ２Ｏ３と
を含み、
Ｒ２Ｏの合計は、約６モル％から約１５モル％の範囲である。
【００５８】
態様（１）から（１２）のいずれか１つの態様に記載のガラス系物品の態様（１３）において、
約３０モル％から約６０モル％の範囲のＳｉＯ２と、
約８モル％から約４０モル％の範囲のＡｌ２Ｏ３と、
約３モル％から約３２モル％の範囲のＭｇＯと、
約５モル％から約１５モル％の範囲のＬａ２Ｏ３と
を含み、
Ｒ２Ｏは、約６モル％から約１５モル％の範囲である。
【００５９】
態様（１４）において、
消費者向け電子製品において、前面、後面、および、側面を有する筐体と、
少なくとも部分的に筐体内に位置し、少なくとも制御部、メモリ、および、表示部を含む電気要素であって、表示部は筐体の前面にか、または、前面に隣接して位置するものである電気要素と、
表示部の上に配置されたカバー基材と
を含み、
筐体の一部、または、カバー基材の少なくとも１つは、態様（１）から（１３）のいずれか１つに記載のガラス系物品を含むものである。
【００６０】
ここまでに記載した具体的な実施形態は、本開示の概略的性質を完全に明らかにするものであり、当業者であれば、過度な実験を行うことも、本開示の概念を逸脱することもなく、そのような具体的な実施形態を容易に変形、および／または、様々な利用例に適合しうるものである。したがって、そのような適合例および変更例も、本開示で示した教示およびガイダンスに基づき、本開示の実施形態の等価物の意味および範囲内であることを意図する。本明細書で用いる用語または専門用語は、本開示の記載のために用いたものであり、限定することを意図しないと理解すべきであり、本明細書で用いる用語または専門用語は、当業者が本開示の教示およびガイダンスに照らして解釈すべきものである。
【００６１】
本開示の範囲は、上記例示的実施形態のいずれによっても限定されるべきではない。
【００６２】
本明細書に記載の様々な態様、実施形態、および、選択肢の全ては、任意および全ての変形例で組合せうる。
【００６３】
本明細書に記載した全ての刊行物、特許、および、特許出願は、具体的に個々の刊行物、特許、および、特許出願を参照により本明細書に組み込むと記載した場合と同じ程度に、参照により本明細書に組み込まれる。
【００６４】
以下、本発明の好ましい実施形態を項分け記載する。
【００６５】
実施形態１
ガラス系物品において、
約２０モル％から約８０モル％の範囲のＳｉＯ２と、
約２モル％から約６０モル％の範囲のＡｌ２Ｏ３と、
ＭｇＯと、
Ｌｉ２Ｏと、
約３モル％以上の量のＬａ２Ｏ３と
を含み、
アルカリ金属酸化物（Ｒ２Ｏ）の合計は、約６モル％以上であり、
ＭｇＯおよびＡｌ２Ｏ３の合計は、約２８モル％以上であり、
Ｂ２Ｏ３を含まない、ガラス系物品。
【００６６】
実施形態２
（ｉ）破壊靭性は、少なくとも０．８ＭＰａ・ｍ０．５であるか、
（ｉｉ）ヤング率の値は、少なくとも９０ＧＰａであるか、および／または、
（ｉｉｉ）応力光学係数（ＳＯＣ）は、３ブリュースター以下である、実施形態１に記載のガラス系物品。
【００６７】
実施形態３
Ｌａ２Ｏ３は、約３モル％から約１８モル％の範囲である、実施形態１または２に記載のガラス系物品。
【００６８】
実施形態４
Ｌａ２Ｏ３は、約５モル％から約１５モル％の範囲である、実施形態１または２に記載のガラス系物品。
【００６９】
実施形態５
ＭｇＯは、約１モル％から約４２モル％の範囲である、実施形態１から４のいずれか１つに記載のガラス系物品。
【００７０】
実施形態６
ＭｇＯは、約２モル％から約３７モル％の範囲である、実施形態１から４のいずれか１つに記載のガラス系物品。
【００７１】
実施形態７
ＭｇＯは、約３モル％から約３２モル％の範囲である、実施形態１から４のいずれか１つに記載のガラス系物品。
【００７２】
実施形態８
前記Ｒ２Ｏの合計は、約６モル％から約１５モル％の範囲である、実施形態１から７のいずれか１つに記載のガラス系物品。
【００７３】
実施形態９
約１モル％から約４２モル％の範囲のＭｇＯと、
約３モル％から約１８モル％の範囲のＬａ２Ｏ３と
を含み、
前記Ｒ２Ｏの合計は、約６モル％から約１５モル％の範囲である、実施形態１または２に記載のガラス系物品。
【００７４】
実施形態１０
約２５モル％から約７０モル％の範囲のＳｉＯ２と、
約４モル％から約５０モル％の範囲のＡｌ２Ｏ３と
を含む、実施形態９に記載のガラス系物品。
【００７５】
実施形態１１
約３０モル％から約６０モル％の範囲のＳｉＯ２と、
約８モル％から約４０モル％の範囲のＡｌ２Ｏ３と
を含む、実施形態１０に記載のガラス系物品。
【００７６】
実施形態１２
約２５モル％から約７０モル％の範囲のＳｉＯ２と、
約４モル％から約５０モル％の範囲のＡｌ２Ｏ３と、
約２モル％から約３７モル％の範囲のＭｇＯと、
約３モル％から約１８モル％の範囲のＬａ２Ｏ３と
を含み、
前記Ｒ２Ｏの合計は、約６モル％から約１５モル％の範囲である、実施形態１または２に記載のガラス系物品。
【００７７】
実施形態１３
約３０モル％から約６０モル％の範囲のＳｉＯ２と、
約８モル％から約４０モル％の範囲のＡｌ２Ｏ３と、
約３モル％から約３２モル％の範囲のＭｇＯと、
約５モル％から約１５モル％の範囲のＬａ２Ｏ３と
を含み、
前記Ｒ２Ｏは、約６モル％から約１５モル％の範囲である、実施形態１または２に記載のガラス系物品。
【００７８】
実施形態１４
消費者向け電子製品において、
前面、後面、および、側面を有する筐体と、
少なくとも部分的に前記筐体内に位置し、少なくとも制御部、メモリ、および、表示部を含む電気要素であって、前記表示部は前記筐体の前記前面にか、または、該前面に隣接して位置するものである電気要素と、
前記表示部の上に配置されたカバー基材と
を含み、
前記筐体の一部、または、前記カバー基材の少なくとも１つは、実施形態１から１３のいずれか１つに記載のガラス系物品を含むものである電子製品。
【符号の説明】
【００７９】
１００  電子装置
１０２  筐体
１０４  前面
１０６  背面
１０８  側面
１１０  表示部
１１２  カバー基材
【手続補正２】
【補正対象書類名】特許請求の範囲
【補正対象項目名】全文
【補正方法】変更
【補正の内容】
【特許請求の範囲】
【請求項１】
ガラス系物品において、
２０モル％から６３モル％の範囲のＳｉＯ２と、
１５モル％から６０モル％の範囲のＡｌ２Ｏ３と、
ＭｇＯと、
Ｌｉ２Ｏと、
３モル％以上の量のＬａ２Ｏ３と
を含み、
アルカリ金属酸化物（Ｒ２Ｏ）の合計は、６モル％以上であり、
ＭｇＯおよびＡｌ２Ｏ３の合計は、２８モル％以上であり、
Ｂ２Ｏ３を含まない、ガラス系物品。
【請求項２】
（ｉ）破壊靭性は、少なくとも０．８ＭＰａ・ｍ０．５であるか、
（ｉｉ）ヤング率の値は、少なくとも９０ＧＰａであるか、および／または、
（ｉｉｉ）応力光学係数（ＳＯＣ）は、３ブリュースター以下である、請求項１に記載のガラス系物品。
【請求項３】
Ｌａ２Ｏ３は、３モル％から１８モル％の範囲である、請求項１または２に記載のガラス系物品。
【請求項４】
ＭｇＯは、１モル％から４２モル％の範囲である、請求項１から３のいずれか１項に記載のガラス系物品。
【請求項５】
ＭｇＯは、２モル％から３７モル％の範囲である、請求項１から３のいずれか１項に記載のガラス系物品。
【請求項６】
前記Ｒ２Ｏの合計は、６モル％から１５モル％の範囲である、請求項１から５のいずれか１項に記載のガラス系物品。
【請求項７】
１モル％から４２モル％の範囲のＭｇＯと、
３モル％から１８モル％の範囲のＬａ２Ｏ３と
を含み、
前記Ｒ２Ｏの合計は、６モル％から１５モル％の範囲である、請求項１または２に記載のガラス系物品。
【請求項８】
２５モル％から６３モル％の範囲のＳｉＯ２と、
１５モル％から５０モル％の範囲のＡｌ２Ｏ３と
を含む、請求項７に記載のガラス系物品。
【請求項９】
２５モル％から６３モル％の範囲のＳｉＯ２と、
１５モル％から５０モル％の範囲のＡｌ２Ｏ３と、
２モル％から３７モル％の範囲のＭｇＯと、
３モル％から１８モル％の範囲のＬａ２Ｏ３と
を含み、
前記Ｒ２Ｏの合計は、６モル％から１５モル％の範囲である、請求項７に記載のガラス系物品。
【請求項１０】
消費者向け電子製品において、
前面、後面、および、側面を有する筐体と、
少なくとも部分的に前記筐体内に位置し、少なくとも制御部、メモリ、および、表示部を含む電気要素であって、前記表示部は前記筐体の前記前面にか、または、該前面に隣接して位置するものである電気要素と、
前記表示部の上に配置されたカバー基材と
を含み、
前記筐体の一部、または、前記カバー基材の少なくとも１つは、請求項１から９のいずれか１項に記載のガラス系物品を含むものである電子製品。